(57)【要約】【課題】優れた帯電防止性を有し、高湿度条件下に曝されてもラミネート強度が低下しない積層包装材料及びそれを用いた包装袋を提供する事にある。【解決手段】セロファンからなる基材層の一方の面にアンカーコート層、接着性樹脂層、プライマー層、シーラント層が積層されてなる積層包装材料において、該プライマー層が静電気誘導防止性を有する架橋性重合体を主成分とするものからなり、シーラント層が直鎖状低密度ポリエチレン樹脂からなる積層包装材料と、包装袋がその積層包装材料からなる。【選択図】図１
2006035720.tif 000002
【特許請求の範囲】
【請求項１】
セロファンからなる基材層の一方の面にアンカーコート層、接着性樹脂層、プライマー層、シーラント層が積層されてなる積層包装材料において、該プライマー層が静電気誘導防止性を有する架橋性重合体を主成分とするものからなることを特徴とする積層包装材料。
【請求項２】
前記シーラント層が直鎖状低密度ポリエチレン樹脂からなることを特徴とする請求項１記載の積層包装材料。
【請求項３】
請求項１又は請求項２記載の積層包装材料を用いて、製袋されていることを特徴とする包装袋。
【発明の詳細な説明】
【技術分野】
【０００１】
本発明は、内容物の包装時に良好な帯電防止性を必要とする分野で使用する包装材料及びそれを用いた包装袋に関するものである。
【背景技術】
【０００２】
従来、食品分野や非食品分野で使用される包装材料には内容物保護性、包装適性、便利性、商品性、経済性、衛生性、廃棄処理性等の各種の機能が要求され、例えば、内容物保護性としては酸素や水蒸気等で変質し易い内容物の変質を防止する為の優れたガスバリア性、包装適性としては内容物の包装時に効率良く包装する為の高速シール性、さらには包装時の静電気の発生を抑制する為の優れた帯電防止性等が求められる。非食品分野、特に医薬品の包装分野では、普通セロファンからなる基材層の一方の面にアンカーコート層、帯電防止剤混入のポリオレフィン系樹脂からなるシーラント層を積層した積層体からなる包装材料あるいは前記積層体の基材層の他方の面に表面筆記性を有する表面コート層をさらに積層した積層体からなる包装材料が多く使用されている。ところが、前記構成ではシーラント層に帯電防止剤を混入したポリオレフィン系樹脂を使用しているので、包装時などの高速シール性が低下するばかりでなく、シール強度も低下する等の不具合があった。前記不具合を改善する方法として、基材層に静電気誘導防止性を有する接着プライマー層、接着剤層、シーラント層を積層した積層体が提案されている（例えば、特許文献１参照。）。
【特許文献１】特許第２６０８３８３号公報
【発明の開示】
【発明が解決しようとする課題】
【０００３】
しかしながら、前記提案されている積層体は接着プライマー層の耐水性が不十分であるが故に、基材層に吸湿し易いフィルムを使用した場合に、基材層側から吸湿して基材層とシーラント層間のラミネート強度が低下してしまう等の欠点を有していた。
【０００４】
本発明の課題は、優れた帯電防止性を有し、高湿度条件下に曝されてもラミネート強度が低下しない積層包装材料及びそれを用いた包装袋を提供する事にある。
【課題を解決するための手段】
【０００５】
本発明の請求項１に係る発明は、セロファンからなる基材層の一方の面にアンカーコート層、接着性樹脂層、プライマー層、シーラント層が積層されてなる積層包装材料において、該プライマー層が静電気誘導防止性を有する架橋性重合体を主成分とするものからなることを特徴とする積層包装材料である。
【０００６】
本発明の請求項２に係る発明は、上記請求項１に係る発明において、前記シーラント層が直鎖状低密度ポリエチレン樹脂からなることを特徴とする積層包装材料である。
【０００７】
本発明の請求項３に係る発明は、上記請求項１又は請求項２記載の積層包装材料を用いて、製袋されていることを特徴とする包装袋である。
【発明の効果】
【０００８】
本発明の積層包装材料は、セロファンからなる基材層の一方の面にアンカコート層、接着性樹脂層、プライマー層、シーラント層が積層されてなる積層包装材料において、該プライマー層が静電気誘導防止性を有する架橋性重合体を主成分とするものからなるので、
優れた帯電防止性を有しており、高湿度条件下でもラミネート強度が劣化することがなく、さらにシーラント層に長鎖状低密度ポリエチレン樹脂を使用すれば、優れたヒートシール性が得られる。それを用いた包装袋は、包装時に優れた帯電防止性を必要とする包装分野で広く使用できる。
【発明を実施するための最良の形態】
【０００９】
本発明の積層包装材料及びそれを用いた包装袋を実施の形態に沿って以下に詳細に説明する。図１は本発明の積層包装材料の一実施形態を示す側断面図であり、厚み方向に順に、基材層（１）、アンカーコート層（２）、接着性樹脂層（３）、プライマー層（４）、シーラント層（５）が積層されている。
【００１０】
前記基材層（１）のアンカーコート層（２）と反対側表面に表面筆記性を有する表面コート層を部分的あるいは全面にさらに積層しても良く、また、基材層（１）とアンカーコート層（２）の間にさらに印刷層を積層しても良い。
【００１１】
前記基材層（１）に使用されるセロファンは、普通セロファン若しくは防湿セロファンからなっているので帯電し難い。品種は両方共に３００番手、３５０番手、４００番手、５００番手のものが使用される。
【００１２】
前記アンカーコート層（２）には、ポリウレタン系アンカーコート剤からなっている。通常、水酸基を持った主剤とイソシアネート基を持った硬化剤とを２液混合して使用する２液型のアンカーコート剤が使用される。その積層方法は公知のグラビアコート方式で積層する。塗布量は０．２〜０．８ｇ／ｍ2（乾燥状態）が良い。
【００１３】
前記接着性樹脂層（３）は、ポリオレフィン系樹脂からなっており、例えば、低密度ポリエチレン樹脂が良く使用される。厚みは特に限定されないが、１３〜３０μｍ程度が好ましい。
【００１４】
前記プライマー層（４）は、静電気誘導防止性を有する架橋性重合体を主成分とするものからなっており、接着性樹脂層（３）とシーラント層（５）の間に積層されているので吸湿することが無く、接着力が低下しない。前記架橋性重合体としては、側鎖にカルボキシル基及び４級アンモニウム塩基を有する架橋性高分子が好ましく、塗布量は０．２〜０．４ｇ／ｍ2（乾燥状態）が好ましい。前記静電気誘導防止性を有する架橋性重合体を主成分とするものからなっているので、優れた帯電防止性を付与できる。
【００１５】
前記シーラント層（５）には、ポリオレフィン系樹脂、例えば、低密度ポリエチレン（ＬＤＰＥ）樹脂、直鎖状低密度ポリエチレン（ＬＬＤＰＥ）樹脂が使用されるが、低温ヒートシール性、引き裂き性などの点から、直鎖状低密度ポリエチレン樹脂、特にエチレン・ブテンー１共重合体の直鎖状低密度ポリエチレン樹脂が好ましい。厚みは適宜選定する。
【００１６】
本発明の積層包装材料を用いて製袋された包装袋としては、種々の形態のもの、例えば三方シール袋、四方シール袋、合掌シール袋等がある。
【００１７】
本発明の積層包装材料を、以下に具体的な実施例に従って説明するが、本発明がこれらの実施例に限定されるものではない。
【実施例１】
【００１８】
基材層（１）として、品種が３００番手の普通セロファンを使用し、その普通セロファンの一方の面に、ポリウレタン系アンカーコート剤を用いて塗布量０．５ｇ／ｍ2（乾燥
状態）のアンカーコート層（２）を積層し、その上に密度０．９１５ｇ／ｃｍ3 の低密度ポリエチレン樹脂を溶融押出して、厚さ１５μｍの接着性樹脂層（３）を積層し、その上にコート液（アルテック（株）、商品名：ボンディップＰＡ１００）を用いて、塗布量０．２ｇ／ｍ2 （乾燥状態）のプライマー層（４）を積層し、さらにその上に密度０．９２０ｇ／ｃｍ3 の直鎖状低密度ポリエチレン樹脂を溶融押出して、厚さ１５μｍのシーラント層（５）を積層し、本発明の積層包装材料を作成した。
【００１９】
以下に、本発明の比較用の実施例を説明する。
【実施例２】
【００２０】
基材層として、品種が３００番手の普通セロファンを使用し、その普通セロファンの一方の面に、コート液（アルテック（株）、商品名：ボンディップＰＡ１００）を用いて、塗布量０．２ｇ／ｍ2（乾燥状態）のプライマー層を積層し、その上に密度０．９１５ｇ／ｃｍ3の低密度ポリエチレン樹脂を溶融押出して、厚さ３０μｍのシーラント層を積層して、比較用の積層包装材料を作成した。
【００２１】
〈評価〉
作成した本発明の実施例１の積層包装材料及び比較用の実施例２の積層包装材料を、温度５０℃、相対湿度９５％の条件下で１日、３日、７日加湿した後に取り出して室温に放置し、放置直後と２時間後のラミネート強度を以下の測定方法で測定し、加湿前のラミネート強度と比較して評価した。その結果を表１に示す。
（１）ラミネート強度測定方法
前記積層包装材料を各々１５ｍｍ巾にスリットして試験片とし、インストロン型試験機を用いてＴ型剥離で剥離速度３００ｍｍ／ｍｉｎでラミネート強度を測定した。
【００２２】
【表１】
2006035720.tif 000003
表１に示すように、本発明の実施例１の積層包装材料は、温度５０℃、相対湿度９５％の条件下で１日、３日、７日加湿後に取り出して室温に放置した状態で、室温放置直後のラミネート強度は少し低下するが、室温２時間放置でラミネート強度は回復しており、プライマー層が接着性樹脂層とシーラント層の間に積層されている効果が出ているが、比較用の実施例２の積層包装材料は同様に加湿した後、室温に取り出した状態で、室温放置直後のラミネート強度は大きく低下しており、プライマー層が吸湿で劣化し、ラミネート強度が低下していることを示している。
【図面の簡単な説明】
【００２３】
【図１】本発明の積層包装材料の一実施形態を示す側断面図である。
【符号の説明】
【００２４】
１…基材層
２…アンカーコート層
３…接着性樹脂層
４…プライマー層
５…シーラント層
【図１】
2006035720.tif 000004